КОМПОЗИЦИИ ПОПЕРЕЧНО СШИТОЙ КРАФТ-ЦЕЛЛЮЛОЗЫ И СПОСОБ

1. Способ, включающий поперечную сшивку отбеленных волокон целлюлозы в целлюлозной массе в то время, как целлюлозная масса имеет консистентность, равную или большую чем 12%; и сушку целлюлозной массы после поперечной сшивки волокон целлюлозы, при этом высушенная целлюлозная масса имеет: вязкость получаемой в результате карбоксиметилцеллюлозы, равную или большую чем 60 сантипуаз, и значение удерживания воды, равное или большее чем 1,0 г/г.
2. Способ по п.1, в котором поперечная сшивка волокон целлюлозы включает поперечную сшивку волокон целлюлозы в то время, как целлюлозная масса имеет консистентность, равную или большую чем 15%.
3. Способ по п.1, в котором отбеливание целлюлозной массы включает отбеливание целлюлозной массы в соответствии с крафт-процессом отбеливания.
4. Способ по п.1, в котором отбеливание целлюлозной массы включает отбеливание целлюлозной массы кислородом.
5. Способ по п.1, в котором отбеливание целлюлозной массы включает отбеливание целлюлозной массы диоксидом хлора после отбеливания целлюлозной массы кислородом.
6. Способ по п.1, в котором отбеливание целлюлозной массы включает уменьшение содержания лигнина целлюлозной массы до равного или меньшего чем 0,09% по отношению к массе высушенных в печи поперечно сшитых волокон целлюлозы.
7. Способ по п.1, в котором поперечная сшивка волокон целлюлозы включает повышение значения удерживания воды целлюлозной массы посредством поперечной сшивки волокон целлюлозы.
8. Способ по п.1, в котором поперечная сшивка волокон целлюлозы включает подвергание волокон целлюлозы воздействию агента для поперечной сшивки на основе простого глицидилового эфира, имеющего две или более глицидильных группы.
9. Способ по п.1, в котором поперечная сшивка волокон целлюлозы включает подвергание волокон целлюлозы воздействию агента для поперечной сшивки, и в котором агент для поперечной сшивки имеет средневзвешенную молекулярную массу в пределах от 174 до 500.
10. Способ по п.1, в котором поперечная сшивка волокон целлюлозы включает подвергание волокон целлюлозы воздействию агента для поперечной сшивки, и в котором агент для поперечной сшивки имеет молекулярную массу на один эпоксид в пределах от 140 до 175.
11. Способ по п.1, в котором поперечная сшивка волокон целлюлозы включает подвергание волокон целлюлозы воздействию агента для поперечной сшивки, и в котором агент для поперечной сшивки содержит первую глицидильную группу, вторую глицидильную группу и либо три, либо четыре атома углерода линейной цепи между первой и второй глицидильными группами.
12. Способ по п.1, дополнительно включающий, перед сушкой целлюлозной массы, перемешивание целлюлозной массы с целлюлозной массой растворимого сорта, имеющей содержание целлюлозы больше чем 90% по отношению к массе после сушки в печи, с образованием смешанной целлюлозной массы после поперечной сшивки волокон целлюлозы, где сушка целлюлозной массы включает сушку смешанной целлюлозной массы.
13. Способ получения целлюлозной массы, включающий:
поперечную сшивку отбеленных волокон целлюлозы с использованием полиэпоксидного агента для поперечной сшивки; и сушку целлюлозной массы после поперечной сшивки волокон целлюлозы, при этом высушенная целлюлозная масса имеет вязкость получаемой в результате карбоксиметилцеллюлозы, равную или большую чем 60 сантипуаз.
14. Способ получения целлюлозной массы, включающий:
получение водной суспензии целлюлозной массы, где целлюлозная масса содержит волокна химически полученной древесной целлюлозной массы, которые предварительно отбеливают и сушат; поперечную сшивку волокон химически полученной древесной целлюлозной массы с помощью агента для поперечной сшивки на основе простого глицидилового эфира, имеющего две или более глицидальных группы; и сушку целлюлозной массы после поперечной сшивки волокон химически полученной древесной целлюлозной массы, при этом высушенная целлюлозная масса имеет значение удерживания воды, равное или большее чем 1,0 г/г.
15. Способ получения целлюлозной массы, включающий:
формирование целлюлозной массы из целлюлозных исходных материалов;
отбеливание целлюлозной массы кислородом;
отбеливание целлюлозной массы хлором на первой стадии отбеливания хлором;
поперечную сшивку волокон целлюлозы в целлюлозной массе с использованием полиэпоксида, где указанная поперечная сшивка происходит на стадии экстракции;
отбеливание целлюлозной массы хлором на второй стадии отбеливания хлором; и
сушку целлюлозной массы после отбеливания целлюлозной массы, и после поперечной сшивки волокон целлюлозы, при этом высушенная целлюлозная масса имеет вязкость получаемой в результате карбоксиметилцеллюлозы, равную или большую чем 60 сантипуаз.